Brevet FR2954765A1 — publié le 20110701

Poudre pour pisé sec Domaine technique L'invention se rapporte à une poudre du type pisé sec ou «DVC », en anglais « dry vibratable mix » ou « dry refractory », notamment destinée à la fabrication de revêtement de fours, par exemple de fours à induction, en particulier pour la fusion de métaux. L'invention se rapporte également à un produit fritté obtenu à partir d'une poudre selon l'invention et à un procédé de fabrication d'un tel produit. Etat de la technique Un revêtement d'un four pour la fusion de métaux doit notamment présenter : - une bonne résistance à la fissuration ; - une bonne résistance à l'infiltration par le métal fondu ; et - une bonne résistance aux chocs thermiques. A cet effet, on utilise des produits obtenus par frittage de poudres du type DVC, telles que décrites par exemple dans EP 1 224 153. Une poudre du type DVC est une poudre qui, à la différence d'un béton, peut être mise en oeuvre «à sec », c'est-à-dire sans ajout d'eau ou de liant liquide, ou, rarement, avec une quantité très réduite d'eau ou de liant liquide (typiquement inférieure à 3%), à la différence d'un béton. C'est pourquoi, contrairement à un béton, une poudre du type DVC ne comporte classiquement aucun liant apte à prendre en masse par ajout d'eau. Les éventuels enseignements qui pourraient être tirés de l'étude de documents portant sur des bétons ne sont donc pas, a priori, transposables à ce type de poudres. La mise en forme d'une poudre du type DVC résulte classiquement d'une simple compaction à température ambiante, la consolidation résultant d'un frittage ultérieur. Classiquement également, une poudre du type DVC est constituée de particules réfractaires et de particules d'un liant activable à chaud. La température de frittage est comprise entre la température de fusion du liant activable à chaud et celle des particules réfractaires. Pendant le frittage, le liant activable à chaud peut ainsi passer de l'état solide à un état liquide visqueux permettant une adhésion aux particules réfractaires et une liaison entre ces dernières. Le changement depuis l'état solide vers cet état liquide visqueux est appelé « activation » du liant. Le liant activable est également choisi de manière à pouvoir se présenter sous cet état liquide visqueux à une température proche de la température de service du four, en particulier lors de la première montée en température. Cet état liquide visqueux permet ainsi avantageusement de réduire la rigidité du produit fritté, facilitant sa déformation et augmentant ainsi sa capacité d'adaptation à des contraintes thermomécaniques locales. Lors des montées en température suivantes, cet état liquide peut être modifié, et notamment devenir rigide par un enrichissement en particules fines. L'article «Spinel formation in coreless induction furnace linings », Saikia et Al, Proceedings of the 4th International Symposium on Advances in Refractories for the Metallurgical Industries, p 827-840 (2004) décrit des poudres du type DVC à base d'alumine et/ou de spinelle MgAl2O4. Les produits frittés obtenus à partir de ces poudres présentent une bonne résistance à la corrosion par les métaux en fusion. Ils présentent cependant une résistance limitée aux chocs thermiques, notamment dans le cas de la fusion d'alliages légers ou d'alliages d'aluminium, à l'origine de chocs thermiques sévères. Or les chocs thermiques créent des fissures à l'origine de phénomènes préjudiciables d'infiltration par les métaux en fusion. JP 3 183 656 décrit des poudres du type DVC à base de silice cristallisée. Les produits frittés obtenus à partir de ces poudres présentent l'avantage d'une bonne résistance aux chocs thermiques, notamment lors des montées et descentes en température répétitives. Cependant, ces produits frittés présentent une résistance à la corrosion et à l'infiltration par les métaux en fusion limitée. Ils posent également des problèmes d'hygiène lors de leur mise en place, notamment du fait de la présence potentielle de poussières de silice cristallines. Pour améliorer la résistance aux chocs thermiques, il est connu d'ajouter des particules fines de zircone monoclinique ou des grains de mullite-zircone et/ou d'alumine-zircone. L'accident de dilatation thermique de la zircone crée un réseau de microfissures favorisant l'absorption de l'énergie de propagation des fissures. Dans ce but, il est également connu d'ajouter des particules fines de silice. Il existe un besoin permanent pour une poudre permettant de fabriquer des produits frittés présentant une bonne résistance aux chocs thermiques et une bonne résistance à l'infiltration par les métaux en fusion. Un but de l'invention est de répondre à ce besoin. Résumé de l'invention L'invention concerne une poudre comportant plus de 70%, de préférence plus de 80%, plus de 90% de particules réfractaires, une particule de ladite poudre étant classée dans la fraction appelée «matrice» ou dans la fraction appelée «granulat» selon qu'elle présente une taille inférieure ou égale à 100 µm, ou supérieure à 100 µm, respectivement, ladite poudre comportant, en pourcentages en masse par rapport à la masse de la poudre : - plus de 40% de particules réfractaires, dites «particules ATZ », présentant la composition chimique suivante, en pourcentages massiques sur la base des oxydes : - 10% Comme on le verra plus en détail dans la suite de la description, les inventeurs ont découvert qu'une poudre selon l'invention conduit à un produit résistant particulièrement bien aux chocs thermiques et à l'infiltration. Les inventeurs ont également découvert que ce produit présente avantageusement un coefficient de dilatation réduit, ce qui limite l'apparition de fissures. Une poudre selon l'invention peut encore comporter une ou plusieurs des caractéristiques optionnelles suivantes : - De préférence, la matrice représente plus de 10%, plus de 15%, de préférence plus de 20% et/ou moins de 40%, de préférence moins de 35% de la masse de la poudre, le complément à 100% étant, par définition, constitué par le granulat. - La poudre comporte plus de 45%, voire plus de 50% et/ou moins de 80%, moins de 70%, voire moins de 65% de particules ATZ. - La composition des particules ATZ est telle que - la teneur en Al2O3 est supérieure à 20%, supérieure à 25%, supérieure à 30%, voire supérieure à 35% et/ou inférieure à 50%, inférieure à 45%, inférieure à 40% ; et/ou - la teneur en TiO2 est supérieure à 40% et/ou inférieure à 70%, inférieure à 65%, inférieure à 60%, inférieure à 55% ; et/ou - la teneur en MgO+Cr2O3 est supérieure à 2% et/ou inférieure à 8% ; et/ou - la teneur en Cr2O3 est inférieure à 0,5%, inférieure à 0,2%, voire sensiblement nulle ; et/ou - la teneur en ZrO2 est supérieure à 10% et/ou inférieure à 15% ; et/ou - la teneur en SiO2 est inférieure à 5%, voire inférieure à 2%, voire sensiblement nulle ; et/ou - Fe2O3 Les particules ATZ comportent une phase silicatée minoritaire comportant de préférence plus de 40%, voire plus de 50% de silice, en pourcentage massique sur la base de ladite phase silicatée. Les particules ATZ comportent une phase minoritaire comportant de préférence plus de 80%, voire plus de 90% d'oxyde de titane TiO2 et/ou d'oxyde de zirconium ZrO2, en pourcentage massique sur la base de ladite phase minoritaire. - Les particules ATZ sont des particules fondues, c'est-à-dire obtenues par un procédé comportant une fusion d'une charge de départ puis un durcissement par refroidissement de la matière en fusion. - Les particules ATZ sont des particules conformes à celles décrites et/ou revendiquées dans la demande de brevet français FR 08/54582. - La poudre comporte plus de 10%, plus de 20%, voire plus de 30% et/ou moins de 50%, voire moins de 40% de particules présentant une taille supérieure à 1 mm. La poudre comporte plus de 10%, plus de 20%, voire plus de 30% et/ou moins de 50%, voire moins de 40% de particules présentant une taille comprise entre 0,1 mm et 1 mm. La poudre présente les caractéristiques suivantes - la taille maximale des particules est inférieure à 5 mm, et la quantité de particules de taille supérieure à 300 µm est supérieure à 50% et inférieure à 70%, et - la quantité de matrice est supérieure à 15%, de préférence supérieure à 20%, et inférieure à 40%, et la quantité de particules de taille inférieure à 75 µm est supérieure à 10% et inférieure à 35%. Plus de 80%, plus de 90%, voire sensiblement 100% des particules du liant activable à chaud sont dans la matrice, en pourcentage massique sur la, base de la masse du liant activable à chaud. - Le liant activable à chaud présente une température de fusion comprise entre 150°C et 1200°C. Le liant activable à chaud. est sélectionné dans le groupe formé par l'oxyde de bore, l'acide borique, la cryolithe, les sels de fluorure, les composés de silicate, les composés de phosphate, les feldspaths, les chlorures de magnésium, la colémanite, l'argile, le kaolin, la silice amorphe, en particulier la fumée de silice, les résines, en particulier les résines phénoliques, les frittes céramiques, et leurs mélanges. De préférence, le liant activable à chaud est sélectionné dans le groupe formé par l'acide borique, l'oxyde de bore, l'argile, les sels de fluorure, et leurs mélanges. - La poudre comporte plus de 2%, plus de 3%, voire plus de 4% et/ou moins de 10%, moins de 8%, voire moins de 7% d'argile. - La poudre comporte plus de 0,5%, plus de 1%, et/ou moins de 5%, moins de 4%, voire moins de 3% d'acide borique. - La poudre comporte plus de 0,1%, plus de 0,5% et/ou moins de 5%, moins de 3%, voire moins de 2% de KBF4. - La poudre contient un agent permettant de réduire, voire de supprimer, les poussières lors de la mise en place de la poudre. Cet « agent anti-poussières » peut être choisi dans le groupe formé par les huiles, en particulier les huiles minérales, le kérosène, les polymères organiques et leurs mélanges. De préférence cet agent est du kérosène. De préférence, la quantité d'agent anti- poussières est comprise entre 0,1% et 1%. - La poudre contient au moins un agent permettant de réduire la mouillabilité aux métaux en fusion de ladite poudre et/ou du produit fritté obtenu à partir de ladite poudre. De préférence, cet « agent anti-mouillant » est choisi parmi le carbure de silicium, le sulfate de baryum, les SiAlON, les nitrures. De préférence, cet agent est choisi parmi le carbure de silicium et le sulfate de baryum. De préférence encore, l'agent anti-mouillant est le sulfate de baryum. De préférence, l'agent antimouillant est introduit sous la forme de particules présentant une taille inférieure ou égale à 100 µm. De préférence, la quantité d'agent anti-mouillant est comprise entre 5% et 15%, de préférence entre 5% et 10%. - La poudre est constituée pour plus de 95%, voire plus de 98%, voire sensiblement 100%, de particules réfractaires, de particules de liant activable à chaud, optionnellement de particules d'agent anti-poussières et optionnellement de particules d'agent anti-mouillant, le complément éventuel à 100% étant constitué d'impuretés, par exemple de fer provenant d'une étape de broyage. - La poudre ne contient pas de liant hydraulique ou de liant organique. Dans un mode réalisation, la poudre ne contient ni liant hydraulique ni liant organique. Le granulat, dont les particules sont appelées « grains », peut encore comporter une ou plusieurs des caractéristiques optionnelles suivantes : - La quantité de grains de taille supérieure à 300 µm est supérieure à 30%, supérieure à 40%, voire supérieure à 50% et/ou inférieure à 70%. - Plus de 60%, plus de 70%, plus de 75% des grains du granulat, sont des particules ATZ, en pourcentages sur la base de la masse du granulat. Les particules ATZ du granulat sont désignées par « grains ATZ ». - La poudre comporte plus de 30%, voire plus de 40% ou plus de 50% et/ou moins de 80%, moins de 70%, voire moins de 65% de grains ATZ. - La poudre comporte plus de 20%, voire plus de 25% ou plus de 30% et/ou moins de 50%, moins de 45%, voire moins de 40% de grains ATZ présentant une taille supérieure à 1 mm. - Le granulat comporte, outre les grains ATZ, des grains réfractaires additionnels en un matériau choisi dans le groupe formé par l'alumine, la magnésie, l'oxyde de chrome, la silice, la bauxite, la mullite, la zircone, la zircone partiellement stabilisée, la zircone stabilisée, la mullite-zircone, l'alumine-zircone, le spinelle magnésie-alumine, le zircon, la cordiérite, le titanate d'aluminium, les chamottes argileuses contenant entre 30 et 50% d'alumine, de préférence entre 35% et 45% d'alumine, la wollastonite, les matériaux alumine-zircone-silice (ou «AZS »), les matériaux alumine-zircone-silice-oxyde de chrome (ou « AZS-Cr »), la bauxite, les zircones renforcées par alumine, et leurs mélanges. De préférence, lesdits grains réfractaires additionnels sont en un matériau choisi dans le groupe formé par l'alumine, la mullite, les chamottes argileuses contenant entre 30 et 50% d'alumine, de préférence entre 35% et 45% d'alumine, la bauxite et leurs mélanges. De préférence, les grains réfractaires additionnels sont en un matériau choisi dans le groupe formé de l'alumine, la mullite, et leurs mélanges. De préférence, les grains ATZ et les grains réfractaires additionnels représentent ensemble plus de 80%, plus de 90%, voire sensiblement 100% des grains réfractaires du granulat. - La taille maximale des grains, et en particulier des grains ATZ, est inférieure ou égale à 10 mm, de préférence inférieure ou égale à 8 mm, de préférence inférieure ou égale à 6 mm, voire inférieure ou égale à 4 mm. - La taille maximale des grains réfractaires additionnels est inférieure à 5 mm, de préférence inférieure à 4 mm, de préférence inférieure à 2 mm, de préférence inférieure à 1 mm. - Le granulat comporte moins de 20%, moins de 10%, voire moins de 5%, voire sensiblement pas de particules dudit liant activable à chaud, dites « grains de liant », en pourcentages massiques sur la base de la poudre. La matrice, dont les particules sont appelées «particules fines », peut encore comporter une ou plusieurs des caractéristiques optionnelles suivantes : - La quantité de particules fines de taille inférieure à 75 µm est comprise entre 10% et 35%. - La matrice comporte plus de 1% et/ou moins de 10%, moins de 5%, voire moins de 3%, de particules ATZ, dites «particules fines ATZ » (en pourcentages massiques sur la base de la poudre). Dans un mode de réalisation, la matrice ne comporte sensiblement pas de particules ATZ. - La matrice contient, outre les particules fines ATZ, des particules fines réfractaires additionnelles en un matériau réfractaire choisi dans le groupe formé par l'alumine, la magnésie, l'oxyde de chrome, la silice, la bauxite, la mullite, la zircone, la zircone partiellement stabilisée, la zircone stabilisée, la mullite-zircone, l'alumine-zircone, le spinelle magnésie-alumine, le zircon, la cordiérite, le titanate d'aluminium, les chamottes argileuses contenant entre 30% et 50% d'alumine, de préférence entre 35% et 45% d'alumine, la wollastonite, les matériaux alumine- zircone-silice (ou « AZS »), les matériaux alumine-zircone-silice-oxyde de chrome (ou « AZSCr »), la bauxite, les zircones renforcées par alumine et leurs mélanges. De préférence, lesdites particules fines réfractaires additionnelles sont en un matériau réfractaire choisi dans le groupe formé par l'alumine, la mullite, les chamottes argileuses contenant entre 30% et 50% d'alumine, de préférence entre 35% et 45% d'alumine, la bauxite, et leurs mélanges. De préférence encore, lesdites particules fines réfractaires additionnelles sont en un matériau réfractaire choisi dans le groupe formé de l'alumine, la mullite, et leurs mélanges. De préférence, les particules fines ATZ et les particules fines réfractaires additionnelles représentent ensemble plus de 80%, plus de 90%, voire sensiblement 100% des particules fines réfractaires de la matrice. - La quantité de particules fines réfractaires additionnelles est supérieure à 5%, supérieure à 10%, supérieure à 15%, et/ou inférieure à 40%, inférieure à 30%, voire inférieure à 25%. - Plus de 80%, voire plus de 90%, voire sensiblement 100% du liant activable à chaud appartient à la matrice, en pourcentage sur la base de la masse du liant activable à chaud. - La quantité de particules fines de liant activable à chaud est de préférence supérieure à 1%, supérieure à 3%, supérieure à 5%, et/ou de préférence inférieure à 15%, de préférence inférieure à 10%. L'invention concerne aussi un produit obtenu par frittage d'une poudre selon l'invention, en particulier sous la forme d'un bloc ou d'un revêtement. L'invention concerne encore un procédé de fabrication d'un produit fritté selon l'invention comportant les étapes successives suivantes : a) préparation d'une charge de départ à partir d'une poudre selon l'invention ; (1) la charge de départ comportant une poudre selon l'invention et la phase liquide dans ladite charge de départ représentant moins de 3%, de préférence moins de 2%, de préférence encore sensiblement 0% de la masse de la charge de départ ; ou (2) la charge de départ étant constituée d'un mélange comportant de l'eau et/ou un liant temporaire, tel que décrit ci-dessous ; b) mise en forme de ladite charge de départ, notamment par pressage, damage, ou vibration ; c) frittage de la charge de départ mise en forme à une température supérieure à la température de fusion du liant activable à chaud et inférieure à la température de fusion des particules réfractaires. Ce procédé peut être mis en oeuvre pour la fabrication de la paroi latérale et du fond d'un creuset d'un four à induction. La paroi latérale et le fond d'un tel creuset constituent ensemble le «revêtement» du four. Dans le cas (1), l'eau, voire la phase liquide dans ladite charge de départ, représente de préférence moins de 2% de la masse de la charge de départ. De préférence encore, et en particulier pour un revêtement de four à induction à creuset, la charge de départ ne comporte pas d'eau, ni de liant temporaire. Le fond du creuset, ou « sole », est réalisé en versant dans l'enceinte du four la charge de départ, de préférence constituée d'une poudre selon l'invention. La couche ainsi constituée est alors par exemple damée ou vibrée. Après une opération de mise à niveau qui permet également d'éliminer la couche supérieure de la sole plus faiblement densifiée, un moule est provisoirement disposé sur la couche ainsi obtenue. Pour réaliser la paroi latérale du creuset, on poursuit alors le versement de la charge de départ entre l'enceinte du four et le moule disposé dans ladite enceinte, de préférence jusqu'à ce que la charge de départ ceinture le moule sur toute sa hauteur. Ladite enceinte peut notamment être constituée d'une couche de matériaux d'isolation. De préférence, la charge de départ est compactée par vibration. La compaction peut être réalisée au fur et à mesure du versement de la charge de départ. Une montée en température permet ensuite une activation du liant activable à chaud, c'est-à-dire permet aux particules de liant activable à chaud de fondre sous une forme visqueuse, et ainsi d'assurer la cohésion des particules réfractaires. Après refroidissement, le liant activable à chaud forme une phase liante entre les particules réfractaires. On obtient ainsi un produit dit « fritté ». Typiquement, la porosité ouverte d'un tel produit fritté est comprise entre 10% et 30%. Si la température d'activation n'a pas été atteinte sur toute l'épaisseur de la paroi latérale et du fond du creuset, une partie du creuset, en particulier à proximité de l'inducteur du four, peut ne pas être frittée. Après l'étape de frittage, le moule est retiré ou éliminé et le creuset est prêt à servir à la fusion de métal. Ce procédé de fabrication d'un produit fritté peut être également mis en oeuvre pour la fabrication de blocs unitaires destinés à être assemblés à d'autres blocs. Il est alors préférable, suivant l'option (2), d'ajouter à la poudre un liant temporaire et/ou de l'eau. On obtient alors un mélange pouvant être versé dans un moule et permettant, après l'étape b), l'obtention d'une préforme présentant, à température ambiante, une tenue, dite « à froid ». L'invention porte aussi sur un tel mélange. De préférence, la quantité de liant temporaire dans ce mélange est supérieure à 0,5% et/ou inférieure à 6%, et la quantité d'eau est supérieure à 2% et/ou inférieure à 6%, voire inférieure à 5%, en pourcentages en masse par rapport à la masse de la poudre avant addition du liant temporaire et de l'eau. Les liants temporaires classiquement utilisés pour la fabrication de blocs céramiques frittés peuvent être mis en oeuvre, par exemple la dextrine, un lignosulfonate de calcium, la CMC, ou un PEG. L'invention concerne également un four de fusion de métaux comportant au moins une région constituée en un produit fritté selon l'invention, en particulier une région destinée à être en contact avec un métal en fusion. Le four peut en particulier être un four de fusion d'aluminium, d'alliages d'aluminium, comme par exemple l'alliage de référence 42200 selon la norme NF EN 1706, d'alliages de magnésium, d'alliages de zinc ou d'alliages de cuivre. Bien entendu, la nature des grains réfractaires est déterminée de manière que la température de fusion desdits grains soit supérieure à la température à laquelle il est prévu de soumettre ladite région. L'invention concerne enfin un procédé de fabrication d'un four, en particulier d'un four de fusion de métaux, dans lequel on assemble au moins un bloc en un produit selon l'invention ou dans lequel on fabrique un creuset comportant un produit selon l'invention, en particulier dans une région destinée à entrer en contact avec du métal en fusion. Définitions - On appelle «particules » les éléments solides constitutifs d'une poudre. Les particules de la matrice sont appelées « particules fines » et les particules du granulat sont appelées « grains ». - La « taille » d'une particule est donnée classiquement par une caractérisation de distribution granulométrique. Un granulomètre laser permet par exemple la mesure des tailles inférieures ou égale à 5 mm. - Les percentiles ou « centiles » 10 (D Io), 50 (D50), 90 (D90) et 99,5 (D99,5) d'une poudre sont les tailles de particules correspondant aux pourcentages, en masse, de 10 %, 50 %, 90 % et 99,5 % respectivement, sur la courbe de distribution granulométrique cumulée des particules de la poudre, les tailles de particules étant classées par ordre croissant. Par exemple, 10 %, en masse, des particules de la poudre ont une taille inférieure à Dio et 90 % des particules en masse ont une taille supérieure à Dio. Les percentiles peuvent être déterminés à l'aide d'une distribution granulométrique réalisée à l'aide d'un granulomètre laser. - On appelle « taille maximale » le percentile 99,5 (D99,5) de ladite poudre. - On appelle « taille médiane » le percentile D50, c'est-à-dire la taille divisant les particules en première et deuxième populations égales en masse, ces première et deuxième populations ne comportant que des particules présentant une taille supérieure, ou inférieure respectivement, à la taille médiane. - Par « impuretés», on entend les constituants inévitables, introduits involontairement et nécessairement avec les matières premières ou résultant de réactions avec ces constituants. Les impuretés ne sont pas des constituants nécessaires, mais seulement tolérés. De préférence la quantité des impuretés est inférieure à 2%, inférieure à 1%, inférieure à 0,5%, voire sensiblement nulle. - Par « matériau réfractaire », on entend un matériau présentant une température de fusion supérieure à 1500°C. Cette définition est communément employée par l'homme du métier et citée dans « Matériaux réfractaires et céramiques techniques (éléments de céramurgie et de technologie) », G. Aliprandi, éditions Septima Paris, 1979. Cet ouvrage donne également en pages 297 à 301 des exemples de matériaux réfractaires, notamment oxydes, carbures et nitrures. - Par « liant activable à chaud », on entend un constituant qui, sous l'effet d'une augmentation de la température, va se liquéfier sous une forme visqueuse adaptée pour agglomérer les particules d'une poudre réfractaire dans laquelle il est mélangé. A titre d'exemples, l'acide borique, le tétrafluoroborate de potassium et la cryolithe fondent à des températures de fusion comprises entre 150 et 300°C, d'environ 530°C et de 1010°C, respectivement, en donnant des phases visqueuses capables d'agglomérer les particules d'une poudre selon l'invention, c'est-à-dire capables de conduire à un produit structuré (autoportant). - Par « temporaire », on entend « éliminé du produit pendant le frittage ». - Par « MgO+Cr2O3 », on entend classiquement « MgO et/ou Cr2O3 ». - Une phase est dite « minoritaire » lorsqu'une autre phase présentant une teneur massique plus élevée est présente. - Tous les pourcentages sont exprimés en masse par rapport à la masse de la poudre, sauf indication contraire (en particulier la composition des particules ATZ est exprimée en pourcentages sur la base des oxydes de ces particules). Description détaillée De préférence, une poudre selon l'invention est formée par le seul mélange de particules réfractaires et de particules de liant activable à chaud. Toutes les particules réfractaires utilisées selon la technique antérieure peuvent être envisagées, pour la 5 matrice comme pour le granulat, pourvu que la poudre comporte plus de 40% de particules ATZ, c'est-à-dire présentant la composition chimique suivante, en pourcentages massiques sur la base des oxydes : - 10% Chaque poudre ainsi obtenue est introduite dans un malaxeur dans lequel on ajoute également 1% de poudre de dextrine, ce pourcentage étant par rapport à la masse de ladite poudre. Après 5 minutes de mélange, on ajoute progressivement 3% d'eau, en pourcentage par rapport à la masse de la poudre initiale (donc hors poudre de dextrine), sans arrêter le malaxeur. Après introduction de toute l'eau, le malaxage est poursuivi pendant 5 minutes. L'ajout d'un liant temporaire comme la dextrine et de l'eau sont nécessaires pour la fabrication de petits échantillons, mais pas lors d'une application industrielle de la poudre pour former un revêtement d'un four. Les mélanges humides sont alors versés dans des moules appropriés pour la fabrication des pièces suivantes : une brique frittée de dimensions 230x1 14x60 mm3 utilisée pour usiner des barreaux de dimensions 150 x 25 x 25 mm3 ne comportant aucune face de peau et destinés aux caractérisations physico-mécaniques (masse volumique apparente, porosité ouverte, perte relative de résistance à la flexion suite à un choc thermique), un cylindre de diamètre 50 mm et de hauteur 60 mm percé en son centre d'un trou de diamètre 12 mm, destiné aux mesures de dilatation thermique, une brique frittée de dimensions 230x1 14x60 mm3 comportant 2 trous de diamètre 35 mm et profondeur 30 mm, destinée aux essais d'infiltration par les métaux en fusion. A cet effet, le mélange humide versé dans les moules subit un pressage uniaxial, à une pression de 90 MPa. Les préformes ainsi obtenues sont démoulées puis séchées pendant 24 heures à 110°C. Le cylindre destiné aux mesures de dilatation thermique n'est pas fritté. Les briques sont frittées dans le cycle thermique suivant : de 20°C à 950°C : montée à 150°C/h palier de 2 heures à 950°C descente à 150°C/h jusqu'à 20°C. Caractérisation Les fractions granulométriques des poudres sont déterminées par tamisage à sec pour les grades de Dio > 45 µm et à l'aide d'un granulomètre laser HORIBA pour les grades de D90 Les mesures de la masse volumique apparente et de la porosité ouverte après frittage sont effectuées selon la méthode suivante : les barreaux mentionnés ci-dessus sont d'abord pesés secs pour déterminer leur masse sèche Ms. Ils sont ensuite placés dans une cloche sous vide d'air pendant 30 minutes. On remplit ensuite la cloche d'eau, de manière à ce que les barreaux soient totalement immergés. Après immersion, on maintient le vide pendant 30 minutes. On rétablit ensuite la pression atmosphérique dans la cloche et on laisse reposer à nouveau pendant 30 minutes. Les échantillons sont ensuite soumis à une pesée hydrostatique, donnant une masse Mi. Ils sont ensuite essuyés avec un chiffon humide et on mesure leur masse humide Mh. La masse volumique apparente est donnée par le rapport p.Ms/(Mh-Mi), en g/cm3, avec p étant la masse volumique de l'eau, prise égale à 1 g/cm3 . La porosité ouverte est donnée par la rapport 100(Mh-Ms)/(Mh-Mi), en %. La résistance à l'infiltration par les métaux en fusion est déterminée en mettant la brique frittée percée de deux trous en contact avec un métal en fusion. A cet effet, les trous sont remplis de copeaux d'un alliage aluminium-silicium référence 42220 selon la norme NF EN 1706. Le tout est ensuite porté à une température de 800°C pendant un temps de palier limité à 8 heures. Après refroidissement, on mesure la profondeur d'infiltration. La perte relative de résistance à la flexion suite à un choc thermique permet d'évaluer la capacité d'un produit à subir un tel choc. L'essai normalisé PRE III.26/PRE/R.5.1/78 est utilisé pour déterminer le comportement aux chocs thermiques par la perte relative de résistance à la flexion (% Perte MOR) après un cycle consistant à placer une éprouvette d'essai à une température de 600°C, à maintenir l'éprouvette à cette température pendant 1 heure, puis à plonger l'éprouvette dans de l'eau froide (20°C). Les éprouvettes sont des barreaux tels que décrits ci-dessus étuvés à 110°C pendant 48 heures avant réalisation de l'essai. La résistance à la flexion est mesurée suivant la norme ISO 5014, avec un entraxe de 125 mm. Pour une composition donnée, la mesure de la résistance à la flexion initiale des éprouvettes (non soumises à un choc thermique), ou « MOR initial », est la valeur moyenne mesurée sur 3 éprouvettes identiques ; la mesure de la résistance après le choc thermique à 600°C, « MOR après CT » est la valeur moyenne de la résistance à la flexion mesurée à température ambiante sur les 3 éprouvettes après qu'elles ont subi ledit choc thermique ; la mesure de la perte relative de résistance à la flexion, «% Perte MOR » est donnée par la formule suivante : % Perte MOR = 100.(MOR après CT ù MOR initial) / (MOR initial) La mesure du coefficient de dilatation thermique du tableau 2 est effectuée sur les cylindres non frittés de diamètre 50 mm traversés d'un trou central de diamètre 12 mm, obtenus directement par pressage et séchés pendant 24 heures à 110°C. Cette mesure s'effectue selon la norme EN993-19. La mesure est réalisée entre 100 et 900 °C par un capteur LVDT de marque RDP modèle DCT 500A, avec un comparateur en alumine frittée dense. Résultats Le tableau 2 suivant résume les compositions des poudres fabriquées et les résultats obtenus. Taille 1 2 Réf. Ta ATZ10 > 1 mm 33 36,5 ATZ10 0,1 - 1 mm 21 23 ATZ10 1 mm 38,5 Corindon brun 0,1-1 mm 15,5 13 36,5 Corindon blanc REVENDICATIONS1. Poudre comportant plus de 70% de particules réfractaires, une particule de ladite poudre étant classée dans la fraction appelée «matrice» ou dans la fraction appelée « granulat » selon qu'elle présente une taille inférieure ou égale à 100 µm, ou supérieure à 100 µm, respectivement, ladite poudre comportant, en pourcentages en masse par rapport à la masse de la poudre : - de 0,1% à 18% de particules d'un liant inorganique, dites «particules de liant activable à chaud », et - plus de 40% de particules réfractaires, dites «particules ATZ », présentant la composition chimique suivante, en pourcentages massiques sur la base des oxydes desdites particules ATZ : - 10% 2. Poudre selon la revendication précédente, comportant plus de 50% de particules ATZ. 3. Poudre selon l'une quelconque des revendications précédentes, dans laquelle la composition des particules ATZ est telle que la teneur en Al203 est supérieure à 35%, en pourcentages massiques sur la base des oxydes desdites particules ATZ. 4. Poudre selon l'une quelconque des revendications précédentes, dans laquelle la composition des particules ATZ est telle que la teneur en TiO2 est supérieure à 40% et inférieure à 55%, en pourcentages massiques sur la base des oxydes desdites particules ATZ. 5. Poudre selon l'une quelconque des revendications précédentes, dans laquelle la composition des particules ATZ est telle que - la teneur en MgO+Cr203 est supérieure à 2% et inférieure à 8% ; et/ou - la teneur en Cr203 est inférieure à 0,5% ; et/ou - la teneur en ZrO2 est inférieure à 15% ; et/ou - la teneur en SiO2 est inférieure à 5% ; et/ou - Fe203 6. Poudre selon l'une quelconque des revendications précédentes, dans laquelle la composition des particules ATZ est telle que la teneur en SiO2 est inférieure à 2%, en pourcentages massiques sur la base des oxydes desdites particules ATZ 7. Poudre selon l'une quelconque des revendications précédentes, dans laquelle les particules ATZ sont des particules fondues. 8. Poudre selon l'une quelconque des revendications précédentes, dans laquelle la matrice représente moins de 40% de la masse de la poudre, et dans laquelle plus de 60% des grains du granulat sont des particules ATZ, en pourcentages sur la base de la masse du granulat. 9. Poudre selon l'une quelconque des revendications précédentes, dans laquelle le liant activable à chaud est sélectionné dans le groupe formé par l'oxyde de bore, l'acide borique, la cryolithe, les sels de fluorure, les composés de silicate, les composés de phosphate, les feldspaths, les chlorures de magnésium, la colémanite, l'argile, le kaolin, la silice amorphe, en particulier la fumée de silice, les résines, en particulier les résines phénoliques, les frittes céramiques, et leurs mélanges. 10.Poudre selon l'une quelconque des revendications précédentes, dans laquelle les particules ATZ comportent - une phase oxyde sous la forme d'une solution solide du type titanate d'aluminium comprenant - du titane, - de l'aluminium, - du fer, - du magnésium et/ou du chrome et - du zirconium, ladite phase oxyde représentant au moins 60% de la masse totale des oxydes des particules ATZ ; et/ou - une phase silicatée minoritaire comportant plus de 40% de silice, en pourcentage massique sur la base de ladite phase silicatée ; et/ou - une phase minoritaire comportant plus de 80% d'oxyde de titane TiO2 et/ou d'oxyde de zirconium ZrO2, en pourcentage massique sur la base de ladite phase minoritaire. 11..Poudre selon l'une quelconque des revendications précédentes, constituée de particules réfractaires, de particules de liant activable à chaud, optionnellement de particules d'agent anti-poussières, optionnellement de particules d'agent anti-mouillant, et d'impuretés. 12.Poudre selon l'une quelconque des revendications précédentes, ne comportant ni liant hydraulique ni liant organique. 13.Poudre selon l'une quelconque des revendications précédentes, comportant - entre 5% et 15% d'un agent anti-mouillant choisi parmi le carbure de silicium, les SiAlON, les nitrures, et/ou - entre 0,1% et 1% d'un agent anti-poussières choisi dans le groupe formé par les huiles, en particulier les huiles minérales, le kérosène, les polymères organiques et leurs mélanges. 14.Produit obtenu par frittage - d'une poudre selon l'une quelconque des revendications précédentes ou - d'un mélange comportant une poudre selon l'une quelconque des revendications précédentes et - un liant temporaire en une quantité supérieure à 0,5% et inférieure à 6%, et/ou - de l'eau en une quantité d'eau supérieure à 2% et inférieure à 6%, en pourcentages en masse par rapport à la masse de la poudre avant addition du liant temporaire et de l'eau. 15.Four de fusion de métaux comportant au moins une région destinée à être en contact avec un métal en fusion, ladite région étant constituée en un produit fritté selon la revendication précédente. 16.Procédé de fabrication d'un produit fritté comportant les étapes successives suivantes : a) préparation d'une charge de départ à partir d'une poudre selon l'une quelconque des revendications 1 à 14, (1) la charge de départ comportant une poudre selon l'une quelconque des revendications 1 à 14 et la phase liquide dans ladite charge de départ représentant moins de 3% de la masse de la charge de départ ; ou (2) la charge de départ étant constituée d'un mélange comportant une poudre selon l'une quelconque des revendications 1 à 14 et - d'un liant temporaire en une quantité supérieure à 0,5% et inférieure à 6%, et/ou - de l'eau en une quantité d'eau est supérieure à 2% et inférieure à 6%, en pourcentages en masse par rapport à la masse de la poudre avant addition du liant temporaire et de l'eau, b) mise en forme de ladite charge de départ par pressage, damage ou vibration; c) frittage de la charge de départ mise en forme à une température supérieure à la température de fusion du liant activable à chaud.